(57)【特許請求の範囲】
【請求項１】
第１溶液が第２溶液から分離されているとき、液体及び研磨材粒子を有する第１溶液の中の研磨材粒子の凝集体を、第１溶液に機械的エネルギーを付与することによって砕く段階を有し、第１溶液は平面研磨スラリーの第１成分を構成し、第２溶液は平面研磨スラリーの第２成分を構成しており、機械的エネルギーは、凝集体を、所望のサイズ範囲内の小さい凝集体に、又は個々の粒子に砕くのに十分な強度及び期間で付与され、さらに、
粒子の凝集体を砕いた後、第１溶液を第２溶液と混合し、第１溶液と第２溶液との混合物が平面研磨スラリーを形成する段階と、を有する微小電子デバイスの製造において平面研磨スラリーをつくる方法。
【請求項２】
液体が水からなり、粒子が研磨材粒子であり、粒子の凝集体を砕くことが、研磨材粒子の凝集体の少なくとも一部分を砕くことからなる、請求項１に記載の方法。
【請求項３】
研磨材粒子の凝集体の少なくとも一部分を砕くために第１溶液にエネルギーを与えることが、第１溶液に超音波エネルギーを放出することからなる、請求項２に記載の方法。
【請求項４】
研磨材粒子の凝集体の少なくとも一部分を砕くために第１溶液にエネルギーを与えることが、第１溶液に２ｋＷのパワー及び２０ｋＨｚの周波数で超音波エネルギーを放出することからなる、請求項２に記載の方法。
【請求項５】
研磨材粒子の凝集体の少なくとも一部分を砕くために第１溶液にエネルギーを与えることが、５０ｍｌ／ｍｉｎ乃至２５０ｍｌ／ｍｉｎの流量を有する第１溶液の流れに２ｋＷのパワー及び２０ｋＨｚの周波数で超音波エネルギーを放射することからなる、請求項２に記載の方法。
【請求項６】
研磨材粒子の凝集体の少なくとも一部分を砕くために第１溶液にエネルギーを与えることが、ボールミルを使用して第１溶液を粉砕することからなる、請求項２に記載の方法。
【請求項７】
第１溶液及び第２溶液を混合した後、研磨材粒子の凝集体が再び凝集するのを抑制することを更に含む、請求項２に記載の方法。
【請求項８】
第２溶液が分散剤及び液体を含み、研磨材粒子が再び凝集するのを抑制することが、第１溶液と第２溶液を混合する作用で、研磨材粒子の砕かれた凝集体及び個々の研磨材粒子に分散剤を付けることからなる、請求項７に記載の方法。
【請求項９】
平面研磨スラリーをつくる方法において、
研磨材粒子が０．０１μｍ乃至１．０μｍの粒径を有するセリア粒子からなり、第２溶液が液体及び分散剤を含み、
研磨材粒子の凝集体の少なくとも一部分を砕くために第１溶液にエネルギーを与えることが、５０ｍｌ／ｍｉｎ乃至２５０ｍｌ／ｍｉｎの流量を有する第１溶液の流れに２ｋＷのパワー及び２０ｋＨｚの周波数で超音波エネルギーを放出することからなり、
第１溶液と第２溶液を混合する作用で、研磨材粒子の砕かれた凝集体及び個々の研磨材粒子に分散剤を付けることによって、研磨材粒子の再凝集を抑制することを更に含む、請求項２に記載の方法。
【請求項１０】
研磨材粒子が、セリア粒子、酸化タンタル粒子、二酸化シリコン粒子、又は酸化アルミニウム粒子のうちの少なくとも１つを含み、研磨材要素を砕くことが第１溶液を振動させることからなる、請求項１に記載の方法。
【請求項１１】
液体と複数の研磨材粒子とを含む第１溶液の供給部を収容することができる第１容器と、
第１溶液の供給部に結合され、供給部からの第１溶液の流れにエネルギーを与えるように構成されたエネルギー装置と、
研磨材粒子が凝集して、大きい研磨材要素を形成するのを抑制する抑制用薬剤を含む第２溶液を収容することができるリザーバと、
エネルギー装置の下流の第１溶液の流れに結合され、かつリザーバからの第２溶液の流れに結合された混合タンクと、を有し、混合タンクは、第１溶液がエネルギー装置を通過した後、第１溶液を第２溶液と混合する攪拌機を有し、平面研磨スラリーを形成する、微小電子デバイス基板アセンブリの平面研磨に使用される平面研磨スラリーを製造するためのシステム。
【請求項１２】
エネルギー装置が、第１溶液の流れに配置された超音波トランスデューサーである、請求項１１に記載の製造システム。
【請求項１３】
第１容器が水及び複数の研磨材粒子を含む第１溶液を収容し、リザーバが分散剤を含む第２溶液を収容する、請求項１１に記載の製造システム。
【発明の詳細な説明】
【０００１】
【発明の属する技術分野】
本発明は微小電子デバイス基板アセンブリを平面研磨するためのスラリーに関し、且つ、かかるスラリーをつくり、それを機械的及び／又は化学−機械的平面研磨プロセスに使用するための方法及び装置に関する。
【０００２】
【従来の技術】
機械的及び化学−機械的平面研磨プロセス（“ＣＭＰ”と総称する）が、半導体ウエハー、電界放出ディスプレイ、及び他の多くの微小電子デバイス基板アセンブリの平坦面を形成するために電子デバイスの製造に使用される。ＣＭＰプロセスは、一般的に、基板アセンブリから材料を除去して、基板アセンブリ上の材料層の正確な高さに高度な平面を作る。
【０００３】
図１は基板１２を平面研磨するための既存のウェブフォーマット（web-format）平面研磨機１０を概略的に示す。平面研磨機１０は、平面研磨パッド４０の作動部分（Ａ）が配置される作業ステーションに、トップパネル１６をもつ支持テーブル１４を有する。トップパネル１６は、一般的に、平面研磨中平面研磨パッド４０の特定の部分を固定することができる固体の平坦面をなす剛性プレートである。
【０００４】
平面研磨機１０は又、平面研磨パッド４０をトップパネル１６の上に案内し、位置決めし、且つ保持する複数のローラーを有する。ローラーは、供給ローラー２０、第１アイドラーローラー２１ａ、第２アイドラーローラー２１ｂ、第１ガイドローラー２２ａ、第２ガイドローラー２２ｂ及び巻取りローラー２３を含む。供給ローラー２０は平面研磨パッド４０の未使用部分即ち作動させる前の部分を担持し、巻取りローラー２３は平面研磨パッド４０の使用部分即ち作動させた後の部分を担持する。加えて、第１アイドラーローラー２１ａ及び第１ガイドローラー２２ａは、作動中トップパネル１６の上で平面研磨パッド４０を安定に保持するために、平面研磨パッド４０を引張る。モーター（図示せず）が供給ローラー２０及び巻取りローラー２３の少なくとも一方を駆動し、平面研磨パッド４０をトップパネル１６を横切って連続的に前進させる。それにより、平面研磨パッド４０の使用した部分を、作動させる前のきれいな部分に急速に置き換え、基板１２を平面研磨し、及び／又はそれを清掃するための安定した表面を提供する。
【０００５】
ウェブフォーマット平面研磨機１０は又、平面研磨中、基板１２を制御し、それを保護するキャリアアセンブリ３０を有する。キャリアアセンブリ３０は、一般的に、平面研磨サイクルの適当な段階で、基板１２を取り上げ、保持し、解放する基板ホルダー３２を有する。基板ホルダー３２に取付けた複数のノズル３３が平面研磨パッド４０の平面研磨面４２の上に平面研磨溶液４４を分配する。キャリアアセンブリ３０は又、駆動アセンブリ３５を担持する支持構台３４を有し、該駆動アセンブリ３５は構台３４に沿って移動する。駆動アセンブリ３５は、一般的に、アクチュエーター３６、アクチュエーター３６に結合した駆動シャフト３７、及び駆動シャフト３７から張り出したアーム３８を有する。アーム３８は別のシャフト３９を介して基板ホルダー３２を担持し、基板１２の中心点Ｃ−Ｃからオフセットした軸線Ｂ−Ｂを中心に基板ホルダー３２を旋回させる。
【０００６】
平面研磨パッド４０及び平面研磨溶液４４は、基板１２の表面から材料を機械的及び／又は化学−機械的に除去する平面研磨媒体を構成する。ウェブフォーマット平面研磨機１０は、典型的には、研磨材粒子がサスペンション材料に固定的に結合された固定研磨材平面研磨パッドを使用する。固定研磨材の適用では、研磨材粒子が平面研磨パッド４０の平面研磨面４２に亘って固定的に分配されるので、平面研磨溶液は、一般的に、研磨材粒子のないクリーン溶液である。他の適用では、平面研磨パッド４０は重合体材料（例えば、ポリウレタン）、レジン、又は研磨材粒子を有しない他の適当な材料から構成した非研磨材パッドであっても良い。非研磨材平面研磨パッドと共に使用される平面研磨溶液４４は、典型的には、基板から材料を除去する研磨材粒子及び化学薬品を有するＣＭＰスラリーである。
【０００７】
キャリアアセンブリ３０は、平面研磨機１０で基板１２を平面研磨するために、平面研磨溶液４４の存在する平面研磨パッド４０の平面研磨面４２に基板を押付ける。次いで、駆動アセンブリ３５は、オフセットした軸線Ｂ−Ｂを中心に基板ホルダー３２を旋回させ、平面研磨面４２を横切って基板１２を移動させる。その結果、平面研磨媒体中の研磨材粒子及び／又は化学薬品は基板１２の表面から材料を除去する。
【０００８】
ＣＭＰプロセスは、回路及び写真パターンの正確な製作を可能にするために基板アセンブリの均一に平らな面を一貫的にかつ正確に生じさせなければならない。トランジスター、接点、相互接続部、及び他の構成部品の製作中、多くの基板アセンブリは、基板アセンブリに亘って高度に地形的（topographic）表面を作る大きな“段高さ（step height）”を生じさせる。平らでない基板面はサブミクロンの地形を形成することの困難さを著しく増加させるので、構成要素の高密度な集積回路の製作を可能にするためには、基板アセンブリを処理する幾つかの段階で高度に平らな基板面を生じさせる必要がある。サブミクロン写真設備は、一般的に、非常に限られた被写界深度を有するので、例えば、平らでない基板面に、ほぼ０．１μｍの公差内で正確に写真パターンを合焦することは困難である。かくして、ＣＭＰプロセスは、地形的な基板面を高度に均一で平らな基板面に変えるためにしばしば使用される。
【０００９】
【発明が解決しようとする課題】
競争的な半導体産業では、基板アセンブリに所望の終点で均一に平らな表面を急速に生じさせることによって、ＣＭＰプロセスに高い生産性を持たせることも大いに望まれている。例えば、接点又は相互接続部の形成において基板アセンブリの導体層が平面研磨されているとき、導体層の不要な部分が基板アセンブリの誘電層の上に残っていることがあるので、導体層のこれらの構成要素の多くは互いに電気的に隔絶されていないことがある。加えて、基板アセンブリが平面研磨され終わったとき、所望の終点の下の構成要素が損傷、或いは完全に破壊されるかもしれない。従って、作動可能な微小電子デバイスの高い歩留まりを提供するために、ＣＭＰプロセスは、所望の終点に到達するまで材料を急速に除去すべきである。
【００１０】
所望の終点で高度に平らな基板面を正確に作るために、研磨材粒子を有する平面研磨スラリーの粒径分布は、（１）スラリーの１つのバッチと他のバッチで不変であり、（２）小さい粒径を有するべきである。例えば、多くのスラリーは、約１０ｎｍ乃至２５０ｎｍの個々の粒径を有する研磨材粒子を有する。しかしながら、ＣＭＰプロセスの１つの問題は、個々の研磨材粒子が複数の研磨材粒子を有する大きい研磨材要素の凝集体になることがあることである。粒子が凝集する程度がスラリーの１つのバッチと他のバッチで変化し、或いは、スラリーの単一のバッチ内でも変化するので、かかる研磨材要素の形成は、スラリーの一貫性に影響を及ぼす。その上、大きい研磨材要素はウエハーを傷つけ、欠陥を生じさせることがあり、或いは、小さい研磨材要素でもスラリーの粒径分布を事実上増大させることがある。かくして、研磨材粒子の大きい研磨材要素への凝集は、ＣＭＰプロセスで非常に小さい電子構成要素を製作するのに重大な問題である。
【００１１】
研磨材粒子の凝集体を減じる１つの既存の技術は、互いに反発し合う研磨材粒子を選択することである。例えば、酸化アルミニウム粒子は、殆どのスラリーのｐＨレベルで、実質的に互いに反発し合って粒子が凝集するのを防止するのに十分な電荷を有する。他方、酸化セリウム（セリア）粒子は、一般的に殆どのセリアベーススラリーのｐＨレベルで等電であるので、本質的に反発し合わない。従って、研磨材粒子の凝集体を減じる他の技術は、セリア粒子が互いに凝集するのを防止する分散剤をスラリーに加えることである。典型的な分散剤が、セリア粒子を個々の粒子又は粒子の凝集体が一緒にくっつくようになるのを防止する化合物で覆う。適当な荷電粒子及び／又は分散剤を使用することはスラリー中の研磨材粒子の凝集体を減じるが、多くのスラリーは依然としてスラリーの粒径分布を増加させる多数の凝集体を形成する傾向がある。
【００１２】
スラリーの小さい研磨材粒子及び研磨材要素の安定した分布を維持する問題の観点から、スラリーは、一般的に、２つの別々の成分でデバイス生産者に運ばれる。第１スラリー成分は、典型的には、水及び研磨材粒子を含む。第２スラリー成分は、典型的には、液体、及び界面活性剤、分散剤、オキシダント等のような化学薬剤を含む。デバイス製造者は、一般的に、第１及び第２スラリー成分を一緒に混合し、平面研磨機でスラリーを使用する４８時間以内にスラリーのバッチを形成する。スラリーを使用する少し前に、研磨材粒子を他のスラリー成分と混合することは研磨材粒子の凝集体を減じるが、研磨材粒子の多くの中間及び大きな凝集体が平面研磨機で使用される前に、混合したスラリーのバッチの中に依然として形成される。かくして、スラリーを使用する少し前にスラリーのバッチを形成するように、第１及び第２スラリー成分を単に一緒に混合することは、研磨材粒子の凝集体と関連した問題を解決しない。
【００１３】
スラリーの研磨材粒子の凝集体を減じる１つの方法は、第１及び第２スラリー成分が一緒に混合された後、それらに超音波エネルギーを付与することである。混合スラリーが研磨パッドに分配される直前に混合スラリーの第１及び第２スラリー成分両方を超音波処理することによって、超音波エネルギーが研磨材要素を砕いてスラリーの粒径分布を減じる。混合スラリーが平面研磨工具に流れるとき、混合スラリーを超音波処理することは、幾つかの適用において粒径分布を減じるが、混合スラリーを超音波処理する前に第１及び第２スラリー成分が一緒に混合されるとき、分散剤が研磨材要素を包み、それを保護するので、超音波エネルギーは分散剤を含有するスラリー中の凝集した研磨材粒子をしばしば分離しない。従って、スラリー混合物が平面研磨機に流れる直前にスラリー混合物を超音波処理しても、研磨材要素を効果的にこわさない。
【００１４】
【課題を解決するための手段】
本発明は、微小電子デバイスの製造に使用する平面研磨スラリーに向けられ、かかるスラリーをつくり、それを使用する装置及び方法に向けられる。本発明の１つの側面では、微小電子デバイス基板アセンブリを平面研磨するための平面研磨スラリーは、水及び研磨材粒子を含む第１溶液（例えば、第１スラリー成分）の中の研磨材粒子の凝集体を砕くことによってつくられる。研磨材粒子の凝集体は、第１溶液が第２溶液（例えば、第２スラリー成分）と混合される前に、第１溶液にエネルギーを付与することによって小さい凝集体又は個々の研磨材粒子に砕かれる。研磨材粒子の凝集体を小さい単位に砕いた後、第１溶液は第２溶液と混合され、基板アセンブリを平面研磨する準備ができた混合平面研磨スラリーを形成する。本発明の他の側面は、第１及び第２溶液を一緒に混合した後研磨材粒子の再凝集を抑制することである。
【００１５】
研磨材粒子の凝集体は、好ましくは、第１溶液が第２溶液と混合される前に、超音波エネルギーを第１溶液に加えることによって砕かれる。第１溶液中の研磨材粒子の凝集体は又、ボールミル又は乱流ポンプによって砕かれても良い。
【００１６】
本発明の別の側面では、第１スラリー成分が第２スラリー成分と混合され混合平面研磨スラリーをつくる前に、第１スラリー成分中の研磨材粒子の凝集体を砕いたスラリーを使用して、微小電子デバイス基板アセンブリを平面研磨する。方法は混合スラリーを平面研磨パッドの平面研磨面に分配し、次いで、基板アセンブリ及び平面研磨パッドの少なくとも一方を移動させながら基板アセンブリを平面研磨面に押付けることによって継続する。
【００１７】
本発明のまた別の側面では、微小電子デバイス基板アセンブリを平面研磨するためのシステムが、支持パネルを有するテーブルと、支持パネルに取付けられた平面研磨パッドと、基板アセンブリを保持し、それを押付け、かつ平面研磨パッドを横切って移動させる基板ホルダーを有するキャリアアセンブリとを含む。平面研磨システムは又、第１スラリー成分の供給部と、第１スラリー成分の供給部に結合された超音波トランスデューサーと、第２スラリー成分の別の供給部とを含む。超音波トランスデューサーは、混合タンク内で第１スラリー成分を第２スラリー成分と混合する前に、第１スラリー成分の流れに超音波エネルギーを付与する。混合タンクは平面研磨パッドの上に配置されたスラリー分配器に作動的に結合され、基板アセンブリの平面研磨中パッドの上に混合スラリーを分配する。
【００１８】
【発明の実施の形態】
本発明は、微小電子デバイスの製造に使用される基板アセンブリの機械的及び／又は化学−機械的平面研磨システム、平面研磨スラリー及び平面研磨方法に向けられる。本発明のある実施形態の多くの特定の詳細が、かかる実施形態を完全に理解するために、以下の説明及び図２乃至図５Ｂに記載される。しかしながら、当業者は、本発明が追加の実施形態を有すること、或いは、本発明が以下の説明に記載する細部の幾つかをもたないで実施することができることを理解するだろう。
【００１９】
図２は本発明の１つの実施形態による平面研磨機１１０とスラリー製造アセンブリ２００とを有する平面研磨システム１００を示す略図である。図２に示す平面研磨機１１０は、図１を参照して上に記載したウェブフォーマット平面研磨機１０と同様であり、従って、同様の参照番号は同様の部分を指示する。平面研磨機１１０は、ここに援用される米国特許第5,645,682号、第5,792,709号に記載したような回転プラテン及び円形研磨パッドを有する回転式平面研磨機であっても良い。適したウェブフォーマット平面研磨機はオブシディアン（Obsidian）社によって製造されており、適した回転式平面研磨機はウエステック（Westec）社及びストラスバウグ（Strausbaugh）社によって製造されている。
【００２０】
スラリー製造アセンブリ２００は一般的に、第１溶液２１２の第１供給容器２１０と、第２溶液２２２の第２供給容器２２０とを含む。スラリー製造アセンブリ２００は又、好ましくは、第１容器２１０に結合されたエネルギー装置２３０と、第２容器２２０及びエネルギー装置２３０に結合された混合タンク２４０とを含む。第１溶液２１２は第１容器２１０からエネルギー装置２３０を通って混合タンク２４０の中に流れ込む。以下に説明するように、エネルギー装置２３０は第１溶液２１２の粒子の凝集体をこわす。第２の溶液２２２は第２容器２２０から混合タンク２４０に直接流れる。第１溶液２１２及び第２溶液２２２は一緒に混合されて、平面研磨機１１０のノズル３３に結合された混合タンク２４０の中で混合スラリー２４４を形成する。
【００２１】
第１溶液２１２は混合スラリー２４４の第１成分を構成する。第１溶液２１２は、好ましくは、水及び水２１４の中の複数の研磨材粒子２１６を含む。研磨材粒子２１６は、酸化アルミニウム粒子、セリア粒子、二酸化シリコン粒子、酸化チタン粒子、酸化タンタル粒子、又は材料を微小電子デバイス基板アセンブリから除去するのに適した他の研磨材粒子であるのが良い。研磨材粒子２１６は、好ましくは、粒径５ｎｍ乃至２５０ｎｍの小さな粒子であり、より好ましくは、粒径５ｎｍ乃至５０ｎｍの粒子である。他の適用では、研磨材粒子２１６は５００ｎｍまでの粒径を有する。第１溶液２１２が第２溶液２２２と混合される前第１容器２１０の中にあるとき、第１溶液２１２の中の多くの研磨材粒子２１６は凝集して、２又はそれ以上の個々の研磨材粒子２１６を含む大きな研磨材要素２１８を形成している。研磨材要素２１８の中の個々の研磨材粒子２１６は、一般的に、電気的に、共有結合して、或いはファンデルワールス相互作用によって一緒に結合される。
【００２２】
第２溶液２２２は混合スラリー２４４の第２成分を構成する。第２溶液２２２は、一般的に、液体２２４と、複数の添加物とを含む。添加物は、分散剤２２６、オキシダント２２７、界面活性剤２２８、又は平面研磨スラリー用の他の所望の添加物であるのが良い。図２に示す分散剤２２６、オキシダント２２７、及び界面活性剤２２８は図式的に表示されているが、それらは固体、液体、又は第２溶液２２２のコロイド成分の何れでも良いことは理解されるべきである。第２溶液２２２は、第１溶液２１２がエネルギー装置２３０の中を通って第１溶液２１２を別々に処理した後、第１溶液２１２と混合されて、混合スラリー２４４を形成する。
【００２３】
図３は、図２に示した平面研磨システム１００と一緒に使用するためのエネルギー装置２３０及び混合タンク２４０の実施形態の略図である。エネルギー装置２３０は、好ましくは、第１容器２１０（図２）からの第１溶液２１２の流れにエネルギー帯域２３４を生じさせる超音波トランスデューサー２３２を有する貫流超音波処理機である。従って、エネルギー装置２３０は、第１容器２１０に結合された第１ポート２３６と、混合タンク２４０に結合された第２ポート２３８とを有する。超音波トランスデューサー２３２により発生した超音波エネルギーは、研磨材要素を砕き、さもなければそれをこわして、第１ポート２３６での第１溶液２１２の流れよりも小さい研磨材要素、及び／又は結びついていない個々の研磨材粒子を有する超音波処理された流れ２１３を形成する。従って、第１溶液２１２の超音波処理された流れ２１３は、第２ポート２３８を通って混合タンク２４０に流入し、第２容器（図２）からの第２溶液２２２の流れは、混合タンク２４０に別々に流入する。次いで、超音波処理された流れ２１３及び第２溶液２２２は、攪拌機２４３によって混合タンク２４０内で混合され、混合平面研磨溶液２４４を形成する。
【００２４】
平面研磨システム１００の１つの特定の実施形態では、エネルギー装置２３０は、約５０ｍｌのチャンバーと、約２０ｋＨｚ、０．５乃至２ｋＷの電力で作動する超音波トランスデューサー２３２とを有する。この実施形態では、第１溶液の流量は約２５ｍｌ／ｍｉｎ乃至３００ｍｌ／ｍｉｎであり、好ましくは、約１００ｍｌ／ｍｉｎである。第１溶液２１２の流量及び超音波トランスデューサーの作動パラメータは、この特定の実施形態の値と異なっても良い。その上、エネルギー装置は高乱流ポンプ（例えば、空気ポンプ）、ボールミル、或いは研磨材要素を小さい研磨材要素及び／又は個々の研磨材粒子に砕くことができる他の適当な装置であっても良い。
【００２５】
図４Ａ及び図４Ｂはエネルギー装置２３０及び混合タンク２４０を使用する平面研磨スラリーをつくる種々の段階を示す略図である。図２及び図４Ａを共に参照すれば、第１容器２１０の中の第１溶液２１２は、複数の個々の自由浮遊研磨材粒子２１６、及び個々の研磨材粒子の凝集体から形成されたもっと大きい複数の研磨材要素２１８を有する。第２容器の中の第２溶液２２２は、分散剤２２６のような研磨材粒子の凝集を抑制する薬剤を含む。図２及び図４Ｂを共に参照すれば、エネルギー装置２３０は第１溶液２１２にエネルギーＥを付与し、研磨材要素２１８を、より小さい研磨材要素２１８及び／又は個々の研磨材粒子２１６にこわし、さもなければそれを砕く。エネルギー装置２３０からエネルギーを加えられた第１溶液２１２の流れ２１３、及び第２供給容器２２０からの第２溶液２２２の流れは、混合タンク２４０の中で一緒に混合される。第２溶液２２２からの分散用薬剤２２６は、個々の研磨材粒子２１６及び砕かれた研磨材要素２１８を覆い、さもなければそれに付着して、研磨材粒子２１６及び砕かれた研磨材要素２１８が再び凝集するのを抑制する。次いで、混合されスラリー２４４は、基板アセンブリを平面研磨するために研磨パッド４０（図２）の上に置かれるべき基板ホルダー３２（図２）に移送される。
【００２６】
スラリー製造システム２００及び混合スラリー２４４を製造する方法の幾つかの実施形態は、小さい粒径分布で平面研磨用スラリーを生産する。図２乃至図４Ｂに記載した方法の１つの側面は、第１溶液２１２を第２溶液２２２の中の分散剤２２６と混合する前に、第１容器２１０の中の大きい研磨材要素２１８がこわされ、又は砕かれることである。溶液を一緒に混合して混合スラリーを形成した後に第１溶液及び第２溶液を超音波処理する方法と比較して、第１溶液２１２と第２溶液２２２とを一緒に混合する前に研磨材要素２１８を砕くことにより、第１溶液２１２だけに与えられるエネルギーが研磨材要素２１８をより容易に砕く。何故ならば、研磨材要素２１８が分散剤２２６によって包まれていないからである。その上、分散剤２２６は、個々の研磨材粒子２１６及び砕かれた研磨材要素２１８が平面研磨機１１０で使用する前に再び凝集するのを抑制する。それにより、混合タンク２４０から流れる混合スラリー２４４の多くの実施形態は、従来のスラリーよりも小さい粒径分布を有する。
【００２７】
図５Ａは本発明の実施形態による方法を使用してつくられたスラリーの粒径分布を示すグラフであり、図５Ｂは既存の方法を使用してつくられたスラリーの粒径分布を示すグラフである。図５Ａを参照すれば、平面研磨スラリー２４４の実施形態の粒径分布は主に０．０２μｍと０．１４μｍとの間である。平面研磨スラリー２４４と比較して、図５Ｂは、従来の方法によって製造された平面研磨スラリーの粒径分布が主に０．１１μｍと０．８μｍとの間であることを示している。従って、スラリー製造システム２００及びスラリー２４４をつくる方法は、平面研磨スラリーを従来の製造プロセスよりも小さい粒径分布で生じさせる。
【００２８】
図２乃至図４Ｂを参照して上に記載された、スラリー製造システム２００及びスラリー２４４を製造する方法の特定の実施形態は又、一貫した粒径分布をもつ平面研磨スラリーを生じさせる。平面研磨溶液をつくる従来のプロセスは、研磨材粒子が第１溶液及び最後の混合されたスラリーの中で凝集する程度がスラリーの１つのバッチと他のバッチで大きく変化することがあるために、一貫しない粒径分布で悩まされる。研磨材要素２１８が、その数及びサイズを許容範囲内まで一貫して減じるのに十分な期間、エネルギー源を受けるので、スラリー製造システム２００及びスラリー２４４をつくる方法は粒径分布の変化を減じる。加えて、混合スラリー２４４が平面研磨機１１０に移送される少し前に、砕かれた研磨材要素２１８及び個々の研磨材粒子２１６を分散剤２２６でコートすることによって、混合スラリー２４４が基板を平面研磨するのに使用される前に、研磨材粒子２１６及び砕かれた研磨材要素２１８が再び凝集するのを著しく抑制する。かくして、製造システム２００及び平面研磨スラリー２４４を製造する方法は一貫した粒径分布を提供する。
【００２９】
再び図２を参照すると、混合スラリー２４４をつくり、次いで、スラリー２４４ノズル３３を経て混合をパッド４０に付着させることによって、基板１２は平面研磨される。混合スラリー２４４がパッド４０を覆うと、キャリアアセンブリ３０は基板１２をパッド４０の平面研磨面４２に押付け、基板１２を平面研磨面４２を横切って移動させる。スラリー製造システム２００は平面研磨スラリー２４４に一貫した小さい粒径分布を生じさせるので、平面研磨システム１００は非常に平らな、そして実質的に傷のない面を仕上げられた基板アセンブリ１２に一貫して生じさせるものと期待される。
【００３０】
上記より、本発明の特定の実施形態が例示の目的でここに記載されてきたが、本発明の精神及び範囲から逸脱することなく種々の変更をすることができることは理解されるべきである。例えば、図２乃至図４Ｂを参照して上記した方法及び装置は、分散剤を有しない平面研磨スラリー、又は研磨材粒子以外の異なるタイプの粒子の凝集体を有するスラリーを製造するのに使用しても良い。その上、第２溶液２２２の流れを、エネルギー装置２３０の後、そして混合タンク２４０の前に第１溶液のエネルギー付与済み流れ２１３に導入し、第１溶液及び第２溶液の合流した流れが混合タンクに入るようにしても良い。従って、本発明は請求項以外によって限定されない。
【図面の簡単な説明】
【図１】  図１は従来技術によるウェブフォーマット平面研磨機の概略正面図である。
【図２】  図２は本発明の１つの実施形態による平面研磨機及びスラリー製造アセンブリを含む平面研磨システムの概略正面図である。
【図３】  図３は本発明の１つの実施形態によるスラリー製造アセンブリのエネルギー源及び混合タンクの略図である。
【図４Ａ】  図４Ａは本発明の実施形態による平面研磨スラリーをつくる方法の１つの段階での第１スラリー及び第２スラリー成分を示す略図である。
【図４Ｂ】  図４Ｂは平面研磨スラリーをつくる方法の後続の段階での図４Ａの第１スラリー及び第２スラリー成分を示す。
【図５Ａ】  図５Ａは本発明の実施形態によるスラリー製造アセンブリ及びスラリー製造方法を使用してつくられたスラリーの粒径分布を示す棒グラフである。
【図５Ｂ】  図５Ｂは既存の技術を使用してつくられたスラリーの粒径分布の棒グラフである。
【図１】
0004083386.tif 000002
【図２】
0004083386.tif 000003
【図３】
0004083386.tif 000004
【図４Ａ】
0004083386.tif 000005
【図４Ｂ】
0004083386.tif 000006
【図５Ａ】
0004083386.tif 000007
【図５Ｂ】
0004083386.tif 000008